(57)【特許請求の範囲】
【請求項１】
チップと水溶性接着剤とを混合した後、この混合物と粉体状の難燃剤とをさらに混合し、これを熱圧成形するようにしたことを特徴とする難燃性パーティクルボードの製造方法。
【請求項２】
粉体状の前記難燃剤としてリン酸窒素系難燃剤を使用し、前記難燃剤の混合量を、チップが水分を全く含まないと想定したときの重量の１５〜４０％に設定した請求項１に記載の難燃性パーティクルボードの製造方法。
【発明の詳細な説明】
【技術分野】
【０００１】
この発明は、難燃性を有するパーティクルボードの製造方法に関する。
【背景技術】
【０００２】
難燃性を有するパーティクルボードを製造する方法としては、例えば、１）製造されたパーティクルボードに難燃剤の水溶液を含浸させる方法、２）予め難燃剤の水溶液を含浸させたチップを用いてパーティクルボードを製造する方法、３）粉末状の難燃剤を混合した接着剤を用いてパーティクルボードを製造する方法、４）難燃剤の水溶液を混合した接着剤を用いてパーティクルボードを製造する方法、５）パーティクルボードを製造する際、難燃剤の水溶液を接着剤とは別にチップと混合する方法等が挙げられる。
【０００３】
【特許文献１】特開２００５−２１２３４２号公報
【特許文献２】特開平０７−２８５１０７号公報
【発明の開示】
【発明が解決しようとする課題】
【０００４】
しかしながら、製造されたパーティクルボードに難燃剤の水溶液を含浸させる場合は、厚み膨張や反り等の寸法変化が現れると共に、チップの膨れや加水分解による接着剤の破壊等によって接着力が低下し、ボードの強度が低下するといった問題がある。
【０００５】
また、予め難燃剤の水溶液を含浸させたチップを用いてパーティクルボードを製造する場合は、チップの含浸処理がバッチ処理となるので、工業的に量産することができないといった問題がある。
【０００６】
また、粉末状の難燃剤を混合した接着剤を用いてパーティクルボードを製造する場合、大量の難燃剤を接着剤に混合すると、接着剤が増粘するので、既存の製造ラインに付設されている接着剤の供給装置をそのまま使用することができないといった問題がある。さらに、水に溶けると酸性を呈する水溶性の難燃剤の場合は、接着剤の硬化が促進され、ゲル化してしまうので、接着剤の機能が低下するといった問題もある。
【０００７】
また、パーティクルボードを製造する際に、難燃剤の水溶液を混合した接着剤を使用する場合や難燃剤の水溶液を接着剤とは別にチップと混合する場合、難燃剤の使用量が多くなると、必然的に難燃剤を溶解させる水の量も多くなるので、含水率が高くなり、熱圧成型後にボード内に大きな空隙が形成されたり（以下、この状態を「パンク」という。）、接着剤の硬化が阻害されたりするといった問題がある。
【０００８】
そこで、この発明の課題は、寸法変化や強度低下、接着剤の硬化促進や硬化阻害が発生することがないと共に熱圧成形後にボード内に空隙が発生することがなく、既存の製造ラインを利用して量産が可能な難燃性パーティクルボードの製造方法を提供することにある。
【課題を解決するための手段】
【００１０】
上記の課題を解決するため、請求項１に係る発明は、チップと水溶性接着剤とを混合した後、この混合物と粉体状の難燃剤とをさらに混合し、これを熱圧成形するようにしたのである。
【００１３】
また、請求項２に係る発明は、請求項１に係る発明の難燃性パーティクルボードの製造方法において、粉体状の前記難燃剤としてリン酸窒素系難燃剤を使用し、前記難燃剤の混合量を、チップが水分を全く含まないと想定したときの重量の１５〜４０％に設定したのである。
【発明の効果】
【００１４】
以上のように、請求項１に係る発明の難燃性パーティクルボードの製造方法では、別々に供給される粉体状の難燃剤及び水溶性の接着剤を順次または同時にチップと混合しているので、粉末状の難燃剤を接着剤に直接混合する場合のように、接着剤が増粘することがなく、既存の製造ラインに付設されている接着剤の供給装置をそのまま使用することができる。
【００１５】
また、粉末状の難燃剤を接着剤に直接混合する場合に比べて、難燃剤が接着剤の水分に溶けにくいので、水に溶けると酸性を呈する水溶性の難燃剤を使用した場合であっても、接着剤の硬化が促進されにくく、ゲル化し難いので、接着剤の機能が低下することがない。
【００１６】
また、粉体状の難燃剤を使用しているので、難燃剤の水溶液を使用する場合とは異なり、難燃剤の使用量が多くなっても、含水率が高くなることがなく、熱圧成型後にパンクしたり、接着剤の硬化が阻害されたりすることがない。
【００１７】
また、製造されたパーティクルボードに難燃剤の水溶液を含浸させる場合のように、厚み膨張や反り等の寸法変化が現れたり、チップの膨れや加水分解による接着剤の破壊等によって接着力が低下し、ボードの強度が低下したりすることもない。
【００１８】
また、予め難燃剤の水溶液を含浸させたチップを用いてパーティクルボードを製造する場合のように、製造工程中にバッチ処理が含まれることがないので、工業的に量産することが可能になる。
【００１９】
また、請求項２に係る発明の難燃性パーティクルボードの製造方法では、粉体状の難燃剤としてリン酸窒素系難燃剤を使用し、難燃剤の混合量を、チップが水分を全く含まないと想定したときの重量の１５〜４０％に設定しているので、ＩＳＯ−５６６０「コーンカロリーメーター法」による５分間加熱したときの総発熱量が８ＭＪ／ｍ２以下である「難燃」という格付け以上の難燃性能を備えた難燃性パーティクルボードを製造することができる。
【００２０】
なお、リン酸窒素系難燃剤の含有量を１５〜４０％としたのは、リン酸窒素系難燃剤の含有量が１５％を下回ると、上述した「難燃」という格付けの難燃性能を確保することができず、４０％を上回ると、表面性状が悪くなり、化粧シート等を綺麗に貼着することができなかったり、貼着した化粧シートが剥がれやすくなったりするからである。
【発明を実施するための最良の形態】
【００２１】
以下、この発明に係る難燃性パーティクルボードの製造方法について図面を参照して説明する。図１は、表層及び内層からなる３層構造の厚さ１５ｍｍの難燃性パーティクルボードの第１の製造方法（「製法１」という。）を示す工程図である。
【００２２】
まず、原料チップをフレーカ１１によって適当なサイズに切削し、これを乾燥させた後、シフター１２によって、８メッシュを下回る表層用チップと８メッシュ以上の内層用チップとにふるい分ける。
【００２３】
シフター１２によってふるい分けられた表層用チップ及び内層用チップは、それぞれスケール１３Ａ、１３Ｂに投入されるが、このとき、表層用のスケール１３Ａには、難燃剤としてリン酸二水素アンモニウムが同時に投入され、内層用のスケール１３Ｂには、難燃剤としてポリリン酸アンモニウムが同時に投入される。なお、スケール１３Ａ、１３Ｂへの難燃剤の投入量は、スケール１３Ａ、１３Ｂに投入されるチップが水分を全く含まないと想定したときの重量の２５％の重量に設定されている。
【００２４】
続いて、表層用のスケール１３Ａ及び内層用のスケール１３Ｂから送出される、難燃剤が混合された表層用チップ及び内層用チップが、接着剤である尿素メラミン樹脂と共にブレンダー１４Ａ、１４Ｂに投入され、ブレンダー１４Ａ、１４Ｂ内で撹拌混合される。なお、ブレンダー１４Ａへの接着剤の投入量は、ブレンダー１４Ａに投入されるチップが水分を全く含まないと想定したときの重量の１２．５％、ブレンダー１４Ｂへの接着剤の投入量は、ブレンダー１４Ｂに投入されるチップが水分を全く含まないと想定したときの重量の６％にそれぞれ設定されている。
【００２５】
ブレンダー１４Ａ、１４Ｂから送出されるチップの表面には、接着剤が塗布されていると共に粉体状の難燃剤が付着した状態となっており、これが、フォーマー１５によって表層用チップ、内層用チップ、表層用チップといった具合に積層されることにより、所謂「マット」と呼ばれる状態に成型される。
【００２６】
最後に、このマットがプレス１６によって熱圧された後、その表面が研磨され、難燃性パーティクルボードが出来上がる。なお、プレス温度は１７０℃、プレス時間は４分である。
【００２７】
図２は、表層及び内層からなる３層構造の厚さ１５ｍｍの難燃性パーティクルボードの第２の製造方法（「製法２」という。）を示す工程図である。
【００２８】
この製法２が、上述した製法１と異なる点は、表層用チップ及び内層用チップのそれぞれについて２つのブレンダー１４Ａ１、１４Ａ２及び１４Ｂ１、１４Ｂ２を設け、難燃剤をスケール１３Ａ、１３Ｂに投入するのではなく、最初のブレンダー１４Ａ１、１４Ｂ１にチップと共に接着剤を投入して撹拌混合することにより、チップ表面に接着剤を付着させた後、この接着剤が付着したチップを粉体状の難燃剤と共に２番目のブレンダー１４Ａ２、１４Ｂ２に投入して撹拌混合することにより、接着剤が付着したチップ表面に難燃剤を付着させるようにした点である。
【００２９】
図３は、表層及び内層からなる３層構造の厚さ１５ｍｍの難燃性パーティクルボードの第３の製造方法（「製法３」という。）を示す工程図である。
【００３０】
この製法３が、上述した製法１と異なる点は、難燃剤をスケール１３Ａ、１３Ｂに投入するのではなく、ブレンダー１４Ａ、１４Ｂにチップと共に接着剤及び難燃剤を投入して撹拌混合することにより、チップ表面に接着剤を付着させると共に難燃剤を付着させるようにした点である。
【００３１】
難燃剤の添加量を２５％に設定し、製法１〜３によって製造された難燃性パーティクルボードを実施例１〜３、難燃剤の添加量を２０％、１５％に設定し、製法３によって製造された難燃性パーティクルボードを実施例４、５、難燃剤を添加せずに通常の製法を用いて製造されたパーティクルボードを比較例１、難燃剤の添加量を１０％に設定し、製法３によって製造されたパーティクルボードを比較例２、通常の製法を用いて製造されたパーティクルボードを難燃剤の水溶液で含浸処理したものを比較例３として、それらの寸法変化、強度、パンク発生の有無、難燃性能等について、表１及び表２に示した。
【００３２】
【表１】
0005089335.tif 000002
【００３３】
【表２】
0005089335.tif 000003
【００３４】
表１及び表２から分かるように、通常の製法を用いて製造されたパーティクルボードを難燃剤の水溶液で含浸処理した比較例３のパーティクルボードは、難燃剤の含浸前に比べて、含浸・調湿後の厚みが１．８７ｍｍ大きくなっていると共に、難燃剤を添加しない比較例１のパーティクルボードに比べて、「常態曲げ強さ」及び「剥離強さ」が１／２以下に低下しているが、別々に供給される粉体状の難燃剤及び水溶性の接着剤を順次または同時にチップと混合する製法１〜３によって製造された実施例１〜５の難燃性パーティクルボードは、難燃剤を添加しない比較例１のパーティクルボードと同様の「常態曲げ強さ」及び「剥離強さ」を備えており、難燃剤の水溶液を使用する場合のように、熱圧成型後に「パンク」が発生したり、接着剤の硬化が阻害されたりすることもない。
【００３５】
また、製法３によって製造された難燃性パーティクルボードであっても、難燃剤の添加率が１５％を下回る１０％の比較例２のパーティクルボードについては、ＩＳＯ−５６６０「コーンカロリーメーター法」による５分間加熱したときの総発熱量が８ＭＪ／ｍ２以下である「難燃」という格付け以上の難燃性能を確保することができなかった。
【００３６】
また、上述した製法１〜３では、別々に供給される粉体状の難燃剤及び水溶性の接着剤を順次または同時にチップと混合しているので、粉末状の難燃剤を接着剤に直接混合する場合のように、接着剤が増粘することがなく、既存の製造ラインに付設されている接着剤の供給装置をそのまま使用することができる。
【００３７】
また、上述した製法１〜３では、粉末状の難燃剤を接着剤に直接混合しているわけではないので、難燃剤が接着剤の水溶液に溶けにくく、水に溶けると酸性を呈する水溶性の難燃剤を使用した場合であっても、接着剤の硬化が促進されにくく、接着剤の水溶液がゲル化し難いので、接着剤の機能が低下することがない。
【００３８】
なお、上述した製法１〜３では、リン酸窒素系の難燃剤を使用しているが、これに限定されるものではなく、臭素系難燃剤、塩素系難燃剤、ホウ素系難燃剤等、種々の難燃剤を使用することが可能である。
【００３９】
また、水溶性の接着剤としては、尿素樹脂、尿素・メラミン樹脂及びメラミン樹脂等を主成分とする樹脂を使用することができる。
【図面の簡単な説明】
【００４０】
【図１】この発明に係る難燃性パーティクルボードの第１の製造方法を示す工程図である。
【図２】この発明に係る難燃性パーティクルボードの第２の製造方法を示す工程図である。
【図３】この発明に係る難燃性パーティクルボードの第３の製造方法を示す工程図である。
【符号の説明】
【００４１】
１１  フレーカ
１２  シフター
１３Ａ、１３Ｂ  スケール
１４Ａ、１４Ａ１、１４Ａ２、１４Ｂ、１４Ｂ１、１４Ｂ２  ブレンダー
１５  フォーマー
１６  プレス
【図１】
0005089335.tif 000004
【図２】
0005089335.tif 000005
【図３】
0005089335.tif 000006